(57)【要約】【課題】医療用放射線滅菌対応塩化ビニル樹脂組成物であって、放射線滅菌に対し優れた耐変色性を有し、医療用材料に要求される溶出性試験において問題のなく、耐ブリード性に優れる、医療用放射線滅菌対応塩化ビニル樹脂組成物を提供すること。【解決手段】成分（ａ）塩化ビニル樹脂１００質量部と、成分（ｂ）可塑剤１〜２５０質量部とを含み、上記成分（ｂ）は、成分（ｂ−１）アジピン酸エステル系可塑剤５０〜９９質量％と、成分（ｂ−２）シクロヘキサンジカルボキシレート系可塑剤５０〜１質量％とを含み、ここで成分（ｂ−１）と成分（ｂ−２）との合計は１００質量％であることを特徴とする医療用塩化ビニル樹脂組成物。【選択図】なし【特許請求の範囲】
【請求項１】
成分（ａ）塩化ビニル樹脂１００質量部と、
成分（ｂ）可塑剤１〜２５０質量部とを含み、
上記成分（ｂ）は、
成分（ｂ−１）アジピン酸エステル系可塑剤５０〜９９質量％と、
成分（ｂ−２）シクロヘキサンジカルボキシレート系可塑剤５０〜１質量％とを含み、
ここで成分（ｂ−１）と成分（ｂ−２）との合計は１００質量％である
ことを特徴とする医療用塩化ビニル樹脂組成物。
【請求項２】
上記成分（ｂ−１）が、ジ（２−エチルヘキシル）アジペート、ジイソノニルアジペート、ジイソデシルアジペートからなる群から選ばれる少なくとも１種であることを特徴とする請求項１に記載の医療用塩化ビニル樹脂組成物。
【請求項３】
上記成分（ｂ−２）が、ジメチルシクロヘキサン−１，２−ジカルボキシレート、ジエチルシクロヘキサン−１，２−ジカルボキシレート、ジｎ−ブチルシクロヘキサン−１，２−ジカルボキシレート、ジ−２−エチルヘキシルシクロヘキサン−１，２−ジカルボキシレート、ジイソノニルシクロヘキサン−１，２−ジカルボキシレート、ジイソデシルシクロヘキサン−１，２−ジカルボキシレートからなる群から選ばれる少なくとも１種であることを特徴とする請求項１又は２に記載の医療用塩化ビニル樹脂組成物。
【請求項４】
医療用チューブ又は医療用バッグであって、請求項１〜３の何れか１項に記載の医療用塩化ビニル樹脂組成物からなることを特徴とする医療用チューブ又は医療用バッグ。
【請求項５】
医療用輸液セット若しくは血液回路のジョイント部材又は医療用容器であって、請求項１〜３の何れか１項に記載の医療用塩化ビニル樹脂組成物からなることを特徴とする医療用輸液セット若しくは血液回路のジョイント部材又は医療用容器。
【発明の詳細な説明】
【技術分野】
【０００１】
本発明は、医療用放射線滅菌対応塩化ビニル樹脂組成物に関する。更に詳しくは、γ線や電子線などの放射線を照射して滅菌する方法（以下、放射線滅菌と略すことがある。）に対し優れた耐変色性を有し、医療用材料に要求される溶出性試験において問題がなく、耐ブリード性に優れるため、医療用チューブ、医療用バッグ、医療用輸液セット又は医療用血液回路のジョイント部材、及び医療用容器などの医療用器具に好適に用いることのできる医療用放射線滅菌対応塩化ビニル樹脂組成物に関する。
【背景技術】
【０００２】
医療用部品は、（１）重金属等の溶出などによって人体に害を及ぼすことがないこと、（２）医療現場において使い勝手が良いこと、（３）使用時まで無菌性が保たれていること、（４）内部液の状況が確認できることなどが必要とされる。
【０００３】
近年、医療用部品の滅菌には、高度の滅菌ができること、及び梱包後の滅菌が可能であり、滅菌作業の迅速化やコスト低減を図ることができることから、コバルト６０などを線源とするγ線を用いる滅菌方法（以下、γ線滅菌と略すことがある。）や電子線を用いる滅菌方法などのいわゆる放射線滅菌が普及している。特にγ線滅菌は、γ線の透過力が大きいため、滅菌を均一に、ロット振れなく行うことができるので、広く普及している。ところがγ線滅菌には、照射された医療用部品に色調変化や亀裂を生じ易いという問題があった。
【０００４】
γ線滅菌により亀裂が生じるようなものに、γ線滅菌を適用できないのはもちろんであるが、医療用部品の場合は色調変化であっても、部品間違いなどの医療事故を誘発する原因になる可能性があるため、そのようなものにγ線滅菌を適用することは好ましくない。
【０００５】
現在、透析回路チューブ、カテーテル、血液バッグ、輸液バッグなどの軟質医療用部品には、軟質塩化ビニル系樹脂組成物が多用されている。また透析回路チューブ等の医療部品と接続して用いられる各種の医療用部品、例えば、注射器、チューブ連結部材、分岐バルブ、速度調節部品などの硬質医療用部品には、硬質塩化ビニル系樹脂組成物が多用されている。
【０００６】
硬質塩化ビニル樹脂組成物からなる硬質医療用部品のγ線滅菌に対する耐変色性を改良する技術としては、「約２０００未満の分子量を有するエーテル含有のアジピン酸エステルまたはグルタン酸エステル約２ｐｈｒ〜約２０ｐｈｒ及びブチル化ヒドロキシトルエン約０．２ｐｈｒ〜約５ｐｈｒを含んでなる」硬質ポリ塩化ビニル部品が提案されている（特許文献１）。また軟質塩化ビニル樹脂組成物のγ線滅菌に対する耐変色性を改良する技術としては、「総重量に対する比率として、−ＰＶＣ樹脂５０〜７５％と、−アジピン酸の少なくとも１種のアルキルエステル２０〜４５％と、−エポキシ化トリグリセリドからなる群から選択される少なくとも１種の潤滑化−安定化剤２．５〜４．５％と、−カルシウム塩および亜鉛塩からなる群から選択される１種又は２種以上の安定化剤０．６〜１．５％と、−ポリオレフィンワックスからなる群から選択される少なくとも１種の潤滑剤０〜０．１％と、を含むポリ塩化ビニル（ＰＶＣ）組成物を、作製される製品の透過光線照射に対する耐性を高めることを目的として、生体適合性材料で作られる物質の製造のために使用する方法。」が提案されている（特許文献２）。しかしこれらの技術では、γ線滅菌に対する耐変色性は改良されるが、耐ブリード性については十分なものではなかった。
【先行技術文献】
【特許文献】
【０００７】
【特許文献１】特開平０２−４３２４５号公報
【特許文献２】特許第３９０５９２０号公報
【発明の概要】
【発明が解決しようとする課題】
【０００８】
本発明は上記事情に鑑みてなされたものであり、その目的は、医療用塩化ビニル樹脂組成物であって、放射線滅菌に対し優れた耐変色性を有し、医療用材料に要求される溶出性試験において問題がなく、耐ブリード性にも優れ、そのため医療用チューブ、医療用バッグ、医療用輸液セット又は血液回路のジョイント部材、及び医療用容器などの医療用器具に好適に用いることのできる医療用塩化ビニル樹脂組成物を提供することである。
【課題を解決するための手段】
【０００９】
本発明者は、鋭意研究した結果、塩化ビニル樹脂の可塑剤としてアジピン酸エステル系可塑剤とシクロヘキサンジカルボキシレート系可塑剤とを特定の割合で用いると、上記目的が達成されることを見出した。
【００１０】
すなわち、本発明の第一の発明によれば、
成分（ａ）塩化ビニル樹脂１００質量部と、
成分（ｂ）可塑剤１〜２５０質量部とを含み、
上記成分（ｂ）は、
成分（ｂ−１）アジピン酸エステル系可塑剤５０〜９９質量％と、
成分（ｂ−２）シクロヘキサンジカルボキシレート系可塑剤５０〜１質量％とを含み、
ここで成分（ｂ−１）と成分（ｂ−２）の合計は１００質量％である
ことを特徴とする医療用塩化ビニル樹脂組成物が提供される。
【００１１】
本発明の第二の発明によれば、上記成分（ｂ−１）が、ジ（２−エチルヘキシル）アジペート、ジイソノニルアジペート、ジイソデシルアジペートからなる群から選ばれる少なくとも１種であることを特徴とする第一の発明に記載の医療用塩化ビニル樹脂組成物が提供される。
【００１２】
本発明の第三の発明によれば、上記成分（ｂ−２）が、ジメチルシクロヘキサン−１，２−ジカルボキシレート、ジエチルシクロヘキサン−１，２−ジカルボキシレート、ジｎ−ブチルシクロヘキサン−１，２−ジカルボキシレート、ジ−２−エチルヘキシルシクロヘキサン−１，２−ジカルボキシレート、ジイソノニルシクロヘキサン−１，２−ジカルボキシレート、ジイソデシルシクロヘキサン−１，２−ジカルボキシレートからなる群から選ばれる少なくとも１種であることを特徴とする第一の発明又は第二の発明に記載の医療用塩化ビニル樹脂組成物が提供される。
【００１３】
本発明の第四の発明によれば、医療用チューブ又は医療用バッグであって、第一の発明から第三の発明の何れか１つに記載の医療用塩化ビニル樹脂組成物からなることを特徴とする医療用チューブ又は医療用バッグが提供される。
【００１４】
本発明の第五の発明によれば、医療用輸液セット若しくは血液回路のジョイント部材又は医療用容器であって、第一の発明から第三の発明の何れか１つに記載の医療用塩化ビニル樹脂組成物からなることを特徴とする医療用輸液セット若しくは血液回路のジョイント部材又は医療用容器が提供される。
【発明の効果】
【００１５】
本発明の医療用塩化ビニル樹脂組成物は、γ線や電子線などの放射線を照射して滅菌する方法、特にγ線滅菌に対し優れた耐変色性を有し、医療用材料に要求される溶出性試験において問題がなく、耐ブリード性にも優れるため、経管栄養チューブ、血液透析チューブ、呼吸器チューブ、カテーテル、圧モニターチューブおよびヘパリンチューブ等の医療用チューブ；血液バッグ、薬液バッグおよびドレインバッグ等の医療用バッグ；医療用輸液セット又は血液回路のジョイント部材や医療用硬質容器；などの医療用器具に好適に用いられる。
【発明を実施するための形態】
【００１６】
本発明の医療用塩化ビニル樹脂組成物を構成する各成分について、説明する。
【００１７】
成分（ａ）「塩化ビニル樹脂」（必須成分）
本発明の成分（ａ）として用いる塩化ビニル樹脂は、−ＣＨ２−ＣＨＣｌ−で表される基を有する全ての重合体を指し、塩化ビニルの単独重合体；塩化ビニル・酢酸ビニル共重合体、塩化ビニル・（メタ）アクリル酸共重合体、塩化ビニル・（メタ）アクリル酸メチル共重合体、塩化ビニル・（メタ）アクリル酸エチル共重合体、塩化ビニル・マレイン酸エステル共重合体、塩化ビニル・エチレン共重合体、塩化ビニル・プロピレン共重合体、塩化ビニル・スチレン共重合体、塩化ビニル・イソブチレン共重合体、塩化ビニル・塩化ビニリデン共重合体、塩化ビニル・スチレン・無水マレイン酸三元共重合体、塩化ビニル・スチレン・アクリロニトリル三元共重合体、塩化ビニル・ブタジエン共重合体、塩化ビニル・イソプレン共重合体、塩化ビニル・塩素化プロピレン共重合体、塩化ビニル・塩化ビニリデン・酢酸ビニル三元共重合体、塩化ビニル・アクリロニトリル共重合体、塩化ビニル・各種ビニルエーテル共重合体等の塩化ビニルと塩化ビニルと共重合可能な他のモノマーとの共重合体；後塩素化ビニル共重合体等の塩化ビニル単独重合体や塩化ビニル系共重合体を改質したもの；さらには塩素化ポリエチレン等の構造上塩化ビニル樹脂と類似の塩素化ポリオレフィンを包含する。
【００１８】
塩化ビニル樹脂は、数平均重合度が３００以上７０００以下であるのが好ましく、更には５００以上２０００以下の重合度を有していることが好ましい。
【００１９】
本発明の成分（ａ）としては、これらの塩化ビニル樹脂の１種又は２種以上の混合物を用いることができる。
【００２０】
成分（ｂ）可塑剤（必須成分）
本発明の成分（ｂ）として用いる可塑剤は、成分（ｂ−１）アジピン酸エステル系可塑剤と成分（ｂ−２）シクロヘキサンジカルボキシレート系可塑剤とを含む。好ましくは、上記成分（ｂ−１）と上記成分（ｂ−２）とからなる。
【００２１】
成分（ｂ−１）アジピン酸エステル系可塑剤（必須成分）
本発明に用いるアジピン酸エステル系可塑剤は、アジピン酸と、直鎖状又は分岐鎖状の炭素数４〜２０の一価アルコール（例えば、ｎ−ブチルアルコール、ｎ−ヘキシルアルコール、ｎ−オクチルアルコール、ｎ−デシルアルコール、イソヘプチルアルコール、２−エチルヘキシルアルコール、イソオクチルアルコール、イソノニルアルコール、イソデシルアルコールなどをあげることができる。）とのエステル化合物である。
【００２２】
上記成分（ｂ−１）としては、例えば、ジ（２−エチルヘキシル）アジペート、ジイソノニルアジペート、ジイソデシルアジペートなどをあげることができる。成分（ｂ−１）としては、これらの１種又は２種以上の混合物を用いることができる。これらの中で、ジ（２−エチルヘキシル）アジペートが、成分（ｂ−１）と成分（ｂ−２）との下記配合比において、γ線滅菌に対し優れた耐変色性を有し、医療用材料に要求される溶出性試験において問題がなく、耐ブリード性に優れる点で好ましい。
【００２３】
成分（ｂ−２）シクロヘキサンジカルボキシレート系可塑剤（必須成分）
本発明に用いるシクロヘキサンジカルボキシレート系可塑剤は、シクロヘキサン−１，２−ジカルボン酸と、直鎖状又は分岐鎖状の炭素数１〜２０の一価アルコールとのエステル化合物である。
【００２４】
上記成分（ｂ−２）としては、例えば、ジメチルシクロヘキサン−１，２−ジカルボキシレート、ジエチルシクロヘキサン−１，２−ジカルボキシレート、ジｎ−ブチルシクロヘキサン−１，２−ジカルボキシレート、ジ−２−エチルヘキシルシクロヘキサン−１，２−ジカルボキシレート、ジイソノニルシクロヘキサン−１，２−ジカルボキシレート、ジイソデシルシクロヘキサン−１，２−ジカルボキシレートなどをあげることができる。成分（ｂ−２）としては、これらの１種又は２種以上の混合物を用いることができる。これらの中で、ジイソノニルシクロヘキサン−１，２−ジカルボキシレートが、成分（ｂ−１）と成分（ｂ−２）との下記配合比において、γ線滅菌に対し優れた耐変色性を有し、医療用材料に要求される溶出性試験において問題がなく、耐ブリード性に優れる点で好ましい。
【００２５】
上記成分（ｂ−２）の市販例としては、ＢＡＳＦ社の「Ｈｅｘａｍｏｌｌ
ＤＩＮＣＨ（商品名）」をあげることができる。
【００２６】
成分（ｂ）の配合量は、成分（ａ）１００質量部に対して、１〜２５０質量部である。２５０質量部を超えると溶出性試験のΔｐＨ値が悪化したり、成分（ｂ）がブリードアウトしたりする。１質量部未満では樹脂組成物の製造性が極めて悪くなる。好ましくは１〜２００質量部である。
【００２７】
成分（ｂ−１）と成分（ｂ−２）との配合比は、γ線滅菌に対する耐変色性、溶出性試験、及び耐ブリード性の観点から、成分（ｂ−１）が５０〜９９質量％であり、成分（ｂ−２）が５０〜１質量％である。ここで成分（ｂ−１）と成分（ｂ−２）との合計は１００質量％である。好ましい配合比は、成分（ｂ−１）６０〜９０質量％と成分（ｂ−２）４０〜１０質量％である。
【００２８】
また本発明の医療用塩化ビニル樹脂組成物は、任意成分として、医療用途向け塩化ビニル樹脂及びその樹脂組成物に通常用いられる安定剤を配合してもよい。上記安定剤としては、有機スズ化合物、バリウム−亜鉛系安定剤、カルシウム−亜鉛系安定剤などをあげることができる。好ましい安定剤は、成分（ｂ）の配合量が１〜２０質量部のときは、有機スズ化合物である。成分（ｂ）の配合量が２０質量部を超えるときは、バリウム−亜鉛系安定剤やカルシウム−亜鉛系安定剤が好ましい。また安定剤の添加量は、成分（ａ）１００質量部に対して、０．１〜１０質量部が好ましい。
【００２９】
本発明の医療用塩化ビニル樹脂組成物は、成分（ａ）塩化ビニル樹脂、成分（ｂ−１）アジピン酸エステル系可塑剤、成分（ｂ−２）シクロヘキサンジカルボキシレート系可塑剤、及び所望に応じて用いる任意成分を、単軸押出機、二軸押出機、ロール、ミキサー又は各種のニーダー等を使用して溶融混練することにより得ることができる。成分（ｂ）の配合量が１〜２０質量部のときは、好ましくは二軸押出機を用い、樹脂温度１５０〜１８０℃で溶融混練することにより得ることができる。成分（ｂ）の配合量が２０質量部を超えるときは、好ましくは加圧ニーダーを用い、樹脂温度１２０〜１６０℃で、５〜１０分間の溶融混練することにより得ることができる。
【実施例】
【００３０】
以下に本発明を実施例によって更に詳細に説明するが、本発明は、これら実施例に限定されるものでない。
【００３１】
使用した原材料
成分（ａ）塩化ビニル樹脂
成分（ａ−１）： 
製造会社：株式会社カネカ
種類： ポリ塩化ビニル
平均重合度：７００
【００３２】
成分（ａ−２）：
製造会社：新第一塩ビ株式会社
種類： ポリ塩化ビニル
平均重合度：１３００
【００３３】
成分（ｂ）： 
成分（ｂ−１）：
製造会社： 株式会社ジェイプラス
商品名：ＤＯＡ
種類：アジピン酸ビス（２−エチルヘキシル）（ＤＥＨＡ）
【００３４】
成分（ｂ−２）：
製造会社： ＢＡＳＦジャパン株式会社
商品名：ＨｅｘａｍｏｌｌＲ  ＤＩＮＣＨ
種類：ジイソノニルシクロヘキサン−１，２−ジカルボキシレート（ＤＩＮＣＨ）
【００３５】
成分（ｃ）その他の任意成分１（安定剤）
成分（ｃ−１）：ジオクチル錫ジメルカプト系安定剤
製造会社：株式会社ＡＤＥＫＡ
種類： ジオクチル錫ジメルカプト
【００３６】
成分（ｃ−２）：カルシウム亜鉛系複合安定剤
製造会社：株式会社ＡＤＥＫＡ
種類： カルシウム亜鉛
【００３７】
成分（ｄ）その他の任意成分２（滑材）
成分（ｄ−１）： ポリエチレンワックス系滑材
製造会社：三井化学株式会社
種類：ポリエチレンワックス
【００３８】
成分（ｄ−２）： モンタン酸系滑材
製造会社：クラリアントジャパン株式会社
種類：モンタン酸部分鹸化エステル
【００３９】
評価方法
１．耐放射線変色（ΔＹＩ値）の評価
（１）下記で得られた塩化ビニル樹脂組成物からテストロールを用いてシートを作成し、これを更にプレス装置を用いて２ｍｍ厚プレスシートに成形してテストサンプルとした。テストサンプルは２片用意した。
（２）上記で得られたテストサンプルについて、照射前の黄色度（ＹＩ値）をＪＩＳ
Ｋ７１０５に準拠し、コンピュータカラーマッチングシステム〔住化カラー（株）製〕を用いて測定した。
（３）次いで、上記テストサンプルの一つにはコバルト６０を線源とするγ線の２０ＫＧｙの照射を行い、もう一つには４０ＫＧｙの照射を行った。照射後サンプルを恒温恒湿の条件下（２３℃、５０％相対湿度）で３日間静置した。これはテストサンプルの着色黄変は、照射後もしばらくは徐々に進行するので、色を安定化させるためである。
（４）その後、照射後サンプルのＹＩ値を上記と同じ方法で測定して、各々の照射後ＹＩ値を求めた。変色度の評価指標として、下記式で定義した黄変度（ΔＹＩ値）を各々計算した。
ΔＹＩ値＝（照射後ＹＩ値）−（照射前ＹＩ値）
【００４０】
２．耐放射線溶出性の評価
（１）テストサンプルは、上記の１．耐放射線変色（ΔＹＩ値）の測定と同じ方法で作成したものを用いた。
（２）γ線を照射前のテストサンプルと、コバルト６０を線源とするγ線を４０ＫＧｙ照射後のテストサンプルについて、日本医療器材協会が定めた医療用プラスチック試験規格の塩化ビニル樹脂コンパウンドI規格に準拠し、ΔｐＨと紫外吸収スペクトルを測定した。
（３）即ち、テストサンプルを３ｍｍ四方に裁断し、所定量精秤して硬質ガラス製容器に投入し、１２１℃で１時間加熱抽出した。前記抽出液を所定量精秤し、試験液を作成した。またテストサンプルを投入しなかったこと以外は上記と同様の操作を行い、ブランクを作成した。
（４）上記で得た試験液の水素イオン指数（ｐＨ）とブランクの水素イオン指数（ｐＨ）を測定し、その差（ΔｐＨ）を計算した。
（５）また上記で得た試験液の波長２２０〜３５０ｎｍにおける紫外線吸収スペクトルの吸光度の最大値と、ブランクの波長２２０〜３５０ｎｍにおける紫外線吸収スペクトルの吸光度の最大値を測定し、その差（ΔＵＶ）を計算した。
（６）上記のようにしてγ線を照射前のテストサンプルのΔｐＨとΔＵＶ、及びγ線を４０ＫＧｙ照射後のテストサンプルのΔｐＨとΔＵＶを求めた
（７）ΔｐＨについては、照射前、照射後の何れも１．５以下を合格と判断した。
（８）ΔＵＶについては、照射前、照射後の何れも０．１以下を合格と判断した。
【００４１】
３．耐ブリード性の評価
テストサンプルは、上記の１．耐放射線変色（ΔＹＩ値）の測定と同じ方法で作成したものを用いた。テストサンプルをガンマ線照射後、１０人が指で触って、べたつきの有無を試験し、べとつき有りとした者の人数により、以下の基準で評価した。
○：０人
△：１〜３人
×：４人以上
【００４２】
４．成形加工性（射出成形性）の評価
成分（ｂ）の配合量が、２０質量部以下の実施例及び比較例について実施した。
型締圧１２０トンの射出成形機を用い、幅１０ｍｍ×長さ８０ｍｍ×厚さ２ｍｍの試験片を下記の成形条件で成形した。
成形温度 １８０℃
金型温度 ４０℃
射出速度 ５０ｍｍ／秒
射出圧力 １４００Ｋｇ／ｃｍ２
保圧圧力 ４００〜１４００Ｋｇ／ｃｍ２
射出時間 １０秒
冷却時間 ４５秒
続いて、得られた試験片について、フローマークやウェルドマークの有無を、目視観察し、以下の基準で評価した。
○：フローマーク及びウェルドマークは認められない
△：フローマーク又はウェルドマークがわずかに認められる
×：甚だしいフローマーク及びウェルドマークが認められる
【００４３】
５．押出成形性
成分（ｂ）の配合量が、２０質量部以上の実施例及び比較例について実施した。
４０ｍｍ単軸押出機と平板型の金型を用い、金型出口樹脂温度１７０℃、スクリュー回転数４０ｒｐｍの条件で、押出シート成形を行い、ドローダウン性、押出シートの表面外観を観察し、次の基準で評価した。
○：ドローダウン性、押出シートの表面外観について全く問題ない。
△：押出シートの表面にやや肌荒れがあるが、ドローダウン性については問題ない。
×：押出シートの表面に顕著な肌荒れがあり、ドローダウン性も悪い。
【００４４】
実施例１〜２２、比較例１〜６
表１〜４の何れか１に示す量（質量部）の成分を、
成分（ｂ）の配合量が１〜２０質量部のときは、二軸押出機を用い、樹脂温度１８０℃で溶融混練し、成分（ｂ）の配合量が２０質量部を超えるときは、加圧ニーダーを用い、樹脂温度１６０℃で５分間、溶融混練して塩化ビニル樹脂組成物を得た。上記の試験１〜５を行った。結果を表１〜４の何れか１に示す。
【００４５】
【表１】
2015044891.tif 000002
【００４６】
【表２】
2015044891.tif 000003
【００４７】
【表３】
2015044891.tif 000004
【００４８】
【表４】
2015044891.tif 000005
【００４９】
表１〜４の何れか１に示すように、本発明の医療用塩化ビニル樹脂組成物は、放射線滅菌に対し優れた耐変色性を有し、医療用材料に要求される溶出性試験において問題がなく、耐ブリード性にも優れる。また射出成型性あるいは押出性も良好である。これに対して比較例１では、成分（ｂ）の配合量が少ないため、射出成形性に劣る。比較例６は、成分（ｂ）の配合量が多いため、ΔｐＨと耐ブリード性に劣る。比較例２と４は、成分（ｂ−２）を用いていないため、耐ブリード性に劣る。
成分（ｂ−１）と成分（ｂ−２）との配合比が規定範囲から外れるため、比較例３は射出成形性に劣り、比較例５は押出性に劣る。